(57)【要約】優れた強度及び押出成形性及び圧延成形性を有する鍛造マグネシウム合金及びその製造方法が開示される。鍛造マグネシウム合金は、０．１から１．５原子％のＩＩＩａ族、１．０から４．０原子％のＩＩＩｂ族、０．３５原子％以下の、ＩＩａ族、ＩＶａ族、ＶＩＩａ族、ＩＶｂ族、及び、それらの組合せからなる群から選択される１つ、１．０原子％以下のＩＩｂ族、及び、Ｍｇと不可避不純物とのバランスを含み、それ故に、第２の相の複合微細構造物を有する。本発明の鍛造マグネシウム合金は、マグネシウムの電磁波遮蔽性能に加えて、高い強度、堅牢性、及び、成形性を有する。したがって、その鍛造マグネシウム合金は、ノート型パーソナルコンピューター、携帯電話、デジタルカメラ、携帯電子機器、キャムコーダー、ＣＤプレーヤー、ＰＤＡ、ＭＰ３プレーヤー、自動車部品、または、飛行機用の構造部品に有用な材料である。
2007538146.tif 000002
【特許請求の範囲】
【請求項１】
優れた成形性及び鍍金特性を有する鍛造マグネシウム合金であって、
０．１から１．５原子％のＩＩＩａ族、１．０から４．０原子％のＩＩＩｂ族、０．３５原子％以下の、ＩＩａ族、ＩＶａ族、ＶＩＩａ族、ＩＶｂ族、及び、それらの組合せからなる群から選択される１つ、１．０原子％以下のＩＩｂ族、及び、Ｍｇと不可避不純物とのバランスを含み、それ故に、第２の相の金属間化合物を有する、鍛造マグネシウム合金。
【請求項２】
前記ＩＩＩａ族は、Ｓｃ、Ｙ、及び、ランタノイドを含む、請求項１に記載の鍛造マグネシウム合金。
【請求項３】
前記ＩＩＩｂ族は、Ａｌ、及び、Ｂを含む、請求項１に記載の鍛造マグネシウム合金。
【請求項４】
前記ＩＩａ族は、Ｃａ、及び、Ｓｒを含む、請求項１に記載の鍛造マグネシウム合金。
【請求項５】
前記ＩＶａ族は、Ｔｉ、Ｚｒ、及び、Ｈｆを含む、請求項１に記載の鍛造マグネシウム合金。
【請求項６】
前記ＶＩＩａ族は、Ｍｎを含む、請求項１に記載の鍛造マグネシウム合金。
【請求項７】
前記ＩＶｂ族は、Ｓｉ、及び、Ｇｅを含む、請求項１に記載の鍛造マグネシウム合金。
【請求項８】
前記ＩＩｂ族は、Ｚｎ、及び、Ｃｄを含み、前記ＩＩｂ族の含有量は、０．６５原子％以下である、請求項１に記載の鍛造マグネシウム合金。
【請求項９】
マグネシウム合金を連鋳ビレットに押し出す段階であって、前記マグネシウム合金は、０．１から１．５原子％のＩＩＩａ族、１．０から４．０原子％のＩＩＩｂ族、０．３５原子％以下の、ＩＩａ族、ＩＶａ族、ＶＩＩａ族、ＩＶｂ族、及び、それらの組合せからなる群から選択される１つ、１．０原子％以下のＩＩｂ族、及び、Ｍｇと不可避不純物とのバランスを含み、それ故に、第２の相の金属間化合物を有するところの段階と、
その後、前記マグネシウム合金板を圧延する段階と、を含むことを特徴とする鍛造マグネシウム合金の製造方法。
【発明の詳細な説明】
【技術分野】
【０００１】
本発明は、金属間化合物からなる第２の相を含み、それによって、優れた強度、成形性、及び、耐食性を有する鍛造マグネシウム合金に関する。より詳細には、本発明は、０．１から１．５原子％のＩＩＩａ族、１．０から４．０原子％のＩＩＩｂ族、０．３５原子％以下の、ＩＩａ族、ＩＶａ族、ＶＩＩａ族、ＩＶｂ族、及び、それらの組合せからなる群から選択される１つ、１．０原子％以下のＩＩｂ族、及び、Ｍｇと不可避不純物とのバランスを含む鍛造マグネシウム合金及びその製造方法に関する。また、それ故に、鍛造マグネシウム合金は、金属間化合物からなる第２の相の複合微細構造物を有する。
【背景技術】
【０００２】
１．７４−１．９５ｇ／ｃｍ３程度の密度、アルミニウムの比重の２／３である比較的低い比重、優れた比強度、及び、機械加工性を有するので、マグネシウム合金は、飛行機や自動車用の軽量構造材料として開発されている。しかしながら、マグネシウムは、六方最密（ＨＣＰ）格子結晶構造を有するので、成形性が非常に低く、それ故に、その用途は、その成形が鋳造法を用いて達成される分野に限られる。特に、その実用は、溶融物の重度の酸化、高温における強度の減少、及び、低い耐食性のような問題のために制限される。上記の不利点を避けるために努力がされており、六フッ化硫黄（ＳＦ６）ガス、二酸化炭素ガス、アルゴンガスなど、及び、直接チル鋳造（Direct Chilled Casting）法を用いた厚板（プレート）の製造を採用し、大気中での安定した溶解を可能にする。
【０００３】
マグネシウム合金であるＭｇ−Ｚｎ合金は、優れた時効硬化挙動を示し、微細構造物が加熱処理で精製されると、強度及び延性は大幅に増加し、使用及び溶接が容易になるという点で有利である。他方、ミクロ細孔（マイクロポア）が亜鉛（Ｚｎ）の付加のために鋳造法で形成されるので、そのＭｇ−Ｚｎ合金をダイカストのような鋳造法に適用することは困難である、という点が不利である。さらに、それが粗い粒子として成長するので、望ましく強度を改善することは困難である。上記の不利点を克服するために、粒子を精製するためにある合金元素をＭｇ−Ｚｎ二元合金に加えるという、結晶粒界スリップを用いて成形性を改善するための研究がされている。これに関して、Ｊ．Ｐ．ＤｏａｎとＧ．Ａｎｓｅｌは、Ｍｇ−Ｚｎ合金を構成する粒子を精製するためにジルコニウム（Ｚｒ）を加えるという、合金の強度を改善する方法を提案している（J.P.Doan and G.Ansel, Trans, AIME, vol.171(1947),pp.286-295）。しかしながら、ジルコニウム（Ｚｒ）は、高い融点と、室温におけるマグネシウム（Ｍｇ）に対する低い溶解性とを有しており、それは、主として結晶粒界に存在し、それによって、外部応力が印加されると、破壊発生部位として作用する。この点に関して、ＡＺ３１ＢまたはＡＭ２０のような、アルミニウム及び亜鉛またはマンガンを含む合金材料が開発された後、単相固溶体の延性を利用して塑性加工処理を行うことが可能になる。しかしながら、それらの微細構造物が単相固溶体を有し、それによって良好な延性を有するけれども、それらは、歪硬化性能が乏しいので、結晶粒の成長を妨げるのは困難であり、異方性のために成形性が乏しいという点で不利である。温間加工処理を達成するために異なる部分を異なる温度で加熱するという技術が、上記の不利点を避けるために提案されている。しかしながら、その技術は、異なる部分の異なる加熱温度は、プレス成形の製造コストを大幅に増加させるという点で問題がある。代替方法として、フレーク形状の粉末が液相と固相が共存する領域で高温で予備的に圧縮するという、揺変性成形（チクソ成形）法が提案されている。しかしながら、この方法は、粉末が高価であるという点で不利であり、また、粉末圧縮材料が多孔質構造を有するので電気鍍金処理に適用することが困難であるという点で不利である。マグネシウムは低い耐食性を有し、それによって、望まないがマグネシウムの表面を処理することが必要であり、気相鍍金処理または電気鍍金処理は、電気鍍金よりかなり高い化学物質コスト及び処理コストを必要とする。しかしながら、孔の中に浸された化学薬品のために腐食が起こるので、ダイカスト及び揺変性成形の生成物のような高多孔度及び低密度を有する生成物は、湿式鍍金処理に適用することは困難である。
【０００４】
さらに、韓国特許出願公開第２００３−００４８４１２号は、３．０から１０．０重量％のＺｎ、０．２５から３．０重量％のＭｎ、Ａｌ、Ｓｉ、及び、Ｃａを含む合金を開示している。しかしながら、２％以上の量のＺｎを含むその合金は高強度を有することができるけれども、それは、遊離した亜鉛（Ｚｎ）が低い融点の共晶相を容易に形成するという不利点を有する。例えば、もし、３５０℃未満の低融点を有するＭｇ７Ｚｎ３が存在すれば、耐食性は低い。そして、その厚板は、粗い樹枝状突起構造（デンドライト構造）を破壊するための粗い圧延工程中に両側で容易にクラックが入り、高い異方性のために引き抜き性が乏しい。韓国特許出願公開第２００２−００７８９３６号（米国特許第６４７１７９７号）は、１から１０原子％のＺｎ及び０．１から３原子％のＹを含むＭｇ−Ｚｎ−Ｙの共晶三元合金準結晶相を用いて強度と成形性を改善する方法を開示している。しかしながら、この方法は、亜鉛（Ｚｎ）の量が望ましく準晶相効果を保証するために十分であるという点で不利である。亜鉛とマグネシウムとの間の比重が大きく異なるので、鋳造生成物の組成は均一ではない。結晶粒界におけるミクロ細孔は、耐食性を減少させ、熱涙（ｔｅａｒ）は、熱間圧延処理中に厚板の両側に形成する。他方、韓国特許出願公開第１０−２００３−００４４９９７号は、本発明の発明者によってなされたものであるが、圧延処理中に不均一な組成によって引き起こされた熱涙は、亜鉛（Ｚｎ）の量を減少することによって減少される。しかしながら、可塑性を改善する第２の相は、そのマトリックスが形成された後に結晶粒界に形成される低い融点の共晶相であり、その第２の相は、凝固の後のブレークダウン圧延を通して分散する。したがって、均一にそれらを分散することは困難である。それ故に、最初の圧延処理は、５から１０％の範囲の縮小率（粉砕比）で数回繰り返されなければならず、その鋳造構造物が側方クラック（サイドクラック）のない良好な品質を得るために破壊された後に、その処理は、１５から２０％の範囲の縮小率（粉砕比）で実施されなければならない。
【０００５】
多くの他の特許は、高強度を有する軽いマグネシウム合金ストリップまたは粉末を製造する方法を開示しており、非晶質構造は、急冷凝固法を通して製造される。高強度マグネシウム合金というタイトルの韓国特許出願公開第１９９０−０００４９５３号、高強度を有するマグネシウム合金というタイトルの韓国特許出願公開第１９９３−８４６号、高強度を有するマグネシウム合金及びその製造方法というタイトルの特開平０５−７０８８０号、高強度を有する非晶質マグネシウム合金及びその製造方法というタイトルの特開平０６−４１７０１号、高強度を有するマグネシウム合金及びその製造方法というタイトルの特開平０７−５４０２６号、米国特許第４６７５１５７、４７６５９５４、４８５３０３５、４８５７１０９、４９３８８０９、５０７１４７４、５０７８８０６、５０７８８０７、５０８７３０４、５１２９９６０、５３１６５９８、欧州特許第０３６１１３６Ａ１、及び、フランス特許第２６８８２３３号は、急冷凝固法を用いた非晶質構造の形成を開示している。その冷却速度は非晶質構造を形成するために１０５から１０７℃／ｓで実行されるので、それらの特許は、粉末または薄いストリップを製造するために有用であるが、通常のプレート形状を製造するために有用ではない。したがって、再結晶温度で非晶質粉末を圧縮することによって製造されるインゴットが圧延成形またはプレス成形を実施するために採用される。
【０００６】
さらに、米国特許第６３７０４０、３３９１０３４、４１１６７３１、４１９４９０８、５０５９３９０、及び、英国特許第２０９５２８８は、耐クリープ性を改善するためにそれらの共晶相が結晶粒界に存在するので、ある希土類元素が高温における結晶成長または結晶粒界スリップを防止するために使用されるという事実を明らかにしている。しかしながら、その共晶相は、マトリックス微細構造に非干渉性（インコヒーレント）である粗い微細構造を主として有し、それによって、成形性は十分に改善されない。同様に、特開平７−１０９５３８号、米国特許５６９３１５８、５８００６４０、及び、６３９５２２４は、低い割れ感受性（クラックセンシティビティ）を有する構造体を製造する方法を開示しており、それらには、Ｓｒ、Ｌｉ、または、Ｂが採用され、鋳造生成物の結晶の粒径を精製するために熱処理が実行されることが開示されている。しかしながら、これらの特許は鋳造生成物に有用であるが、鍛造生成物に直接的に適用することができない。特開平１０−１４７８３０号は、６から１２重量％のイットリウム（Ｙ）及び１から６重量％のガドリニウム（Ｇｄ）の使用と、エンジン部材に適用するために耐クリープ性を改善するための熱間鍛造と老化作用（エージングプロセス）とを開示している。しかしながら、その生成物のコストは、多くの高価な元素の使用によって大幅に増加させ、その粗い金属間化合物は、そのマトリックスに対して非干渉性（インコヒーレント）であるので、その特許は、鍛造生成物に適用することができない。さらに、成形性を改善する方法が提案されており、それには、マトリックス微細構造の格子構造を体心立方格子に変えるために過量のリチウム（Ｌｉ）が採用される。しかしながら、Ｌｉのガルバニック反応と、過量のＬｉの使用による増加したコストとを考慮すると、この方法は鋳造材料に有用ではない。
【発明の開示】
【発明が解決しようとする課題】
【０００７】
したがって、本発明は、従来技術で起こる上記の問題に留意してなされたものであり、本発明の目的は、マトリックス微細構造物に整合性のある金属間化合物を含み、第２の相の複合微細構造を有し、それによって、優れた成形性と耐食性とを保証する延性と異方性を改善する、鍛造マグネシウム合金を提供することである。上記の目的を達成するために、３つ以上の元素からなる合金が滑り面を活性化するために使用される。さらに、温度の増加に伴って滑り面を活性化させるために、積層欠陥エネルギーを減少させ、マトリックス微細構造物の耐食性を改善するためにＩＩＩａ及びＩＩＩｂ族が共に加えられる。さらに、押し出し加工及び圧延処理中に分散する微細な金属間化合物は、歪硬化性と成形性を改善するために採用される。
【課題を解決するための手段】
【０００８】
上記の目的を達成するために、本発明は、０．１から１．５原子％のＩＩＩａ族、１．０から４．０原子％のＩＩＩｂ族、０．３５原子％以下の、ＩＩａ族、ＩＶａ族、ＶＩＩａ族、ＩＶｂ族、及び、それらの組合せからなる群から選択される１つ、１．０原子％以下のＩＩｂ族、及び、Ｍｇと不純物とのバランスを含み、それ故に、第２の相の金属間化合物を有する、鍛造マグネシウム合金を提供する。
【発明を実施するための最良の形態】
【０００９】
図１は、本発明による鍛造マグネシウム合金シートを用いて形成された箱のサンプルを示す図である。図２は、本発明による鍛造マグネシウム合金シートを用いて形成されたカップ状のサンプルを示す図である。図３は、ＡＺ３１シートを用いて形成された箱のサンプルを示す図である。図４は、鋳造され、その後、４００℃で５時間拡散焼きなましされた、表１の番号１の材料の微細構造物を示す図である。図５は、本発明による、押し出しされ、焼きなましされた材料の微細構造物を示す図である。図６は、本発明による圧延シートの微細構造物を示す図である。
【００１０】
本発明は、マトリックス微細構造に整合性（コヒーレント）のある、凝結する微細な第２の相が、それによって、結晶粒を微細化し、成形性を改善する優れた延性を有する固溶体微細構造に形成されることを特徴とする。その結晶粒が微細化されるとき、ほとんどの材料の強度は増加する。その理由は、その転位がある結晶粒から他の結晶粒へと直接的に移動するというような方法で、その金属の塑性変形の過程で特定の滑り面に沿って転位が移動することである。しかし、転位の方向は、その結晶粒壁効果のために経路を変える。したがって、結晶粒界がその転位の移動において障壁のように作用するので、転位は、結晶粒界で集積（パイルアップ）し、それによって、変形が防止される。高温安定相は、結晶粒を微細にするために形成されることができるに違いなく、望ましい固溶度は、マトリックス微細構造に整合性を有するようにするために高温で保証されるに違いない。さらに、マトリックス金属の元素と原子との間の大きさの相違は、所望のマトリックス増強作用を保証するために約１５％であるに違いない。固溶体における金属間化合物の効果について多くの研究がなされている。特に、微細な金属間化合物粒子の分散によって引き起こされるマトリックス増強効果は、冶金学エンジニアリング（Mechanical Metallurgy, 2nd ed., George E.Dieter, McGraw-Hill, 1981,pp.221-227）でよく知られている。その金属間化合物は、高融点及び高接着強度を有しており、それによって、高い硬度及び耐熱性を有する。微細に分散された第２相の粒子のために、これらの合金は、単相の合金より再結晶化及び結晶粒成長に対して非常に抵抗性がある。しかしながら、もし、その金属間化合物がマトリックス微細構造物に非整合性の微細構造物を有する場合、それは、破壊発生部位として作用し、それによって、増加された強度を有するが、そのマトリックス微細構造が延性を有するけれども、伸び率（エロンゲーション）または全体の延性は減少される。
【００１１】
もし、従来のマグネシウム合金の第２の相が、マトリックス微細構造中の高い融点の相でない場合、その第２の相は、沈着物（プレシピテート）の凝固中において低い融点の共晶相である。そのために、その共晶相は、主としてそのマトリックス微細構造物に非整合的である。それは、そのマトリックス微細構造に原子的にほとんど適合せず、したがって、結晶粒成長またはオーバーエージングを効果的に防止する。しかしながら、不都合なことに、それは、材料の成形性を減少させ、破壊発生部位として作用する。従って、これらのタイプの合金は、鍛造マグネシウム合金には不適切である。二重の微細構造が形成されるけれども、もし、その第２の相が強くない場合、その転位の移動は、被効率的に妨げられ、それによって、望まれない改善された異方性または強度をもたらす。
【００１２】
本発明に採用されたＩＩＩａ族元素は、立方格子を有する金属間化合物を容易に形成し、それによって、高いマトリックス増強作用及び延性を有するということが知られている。米国のエネルギー省と提携しているアイオワ州立大学のエームズ研究所のアラン・ラッセル（Ａｌａｎ  Ｒｕｓｓｅｌ）とカール・シュナイザー・ジュニア（Ｋａｒｌ  Ｇｓｃｈｎｅｉｄｎｅｒ  Ｊｒ．）は、ＩＩＩａ族によって形成された金属間化合物が、通常の金属間化合物のＢ２７、Ｂ３３またはＤＯ１１斜方格子と異なり、ＣｓＣｌのようなＢ２立方格子を有することを報告している。そうして、それは、優れた延性を有している（Nature Material, 2, Sep.2003,pp587-590）。現在、ＩＩＩａ族元素を含む多くの金属間化合物がマグネシウムマトリックスに整合性があるということが報告されており、その金属間化合物の延性が積層欠陥によっても引き起こされると推測されている。
【００１３】
さらに、Ａ．Ｐ．ツァイ（Ａ．Ｐ．Ｔｓａｉ）を含む多くの研究者が、ＩＩＩａ族の元素によって形成された準結晶の金属間化合物が高い付着エネルギーとヤング率を有するので、それは、高い強度と延性を有する物質であるという事実を確認している。上記の事実に基づいて、多くの研究が準結晶の金属間化合物を構造材料に適用することを行っている。特に、マグネシウム合金分野で、日本と韓国は、準結晶の粒子を含むＭｇ−Ｚｎ−Ｙ合金の分野で先行している（Materials Science and Engineering A300, 2001, pp.312-315； Acta Materialia 50 (2002) pp.2343-2356； Materials transactions vol. 42, No. 10 (2001) pp.2144-2147； TMS 2002 conference, Magnesium Technology 2002, pp.141-150； Journal of Alloys and Compounds 342 (2002) pp.445-450）。
【００１４】
上記の研究は、次の事実を証明する。高い亜鉛含有量（４原子％以上）のために亜鉛分離が溶解過程中に生じるので、その組成は不均一である。そして、浮遊した亜鉛（Ｚｎ）は、低融点の共晶相を形成し、それによって、圧延中に望まないサイドクラックを引き起こす。しかしながら、ＩＩＩａ族元素であるＹは、ＭｇとＺｎと共に二十面体の準結晶相を形成し、それによって、その相はそのマトリックスに適合性があるのでマトリックスを強化し、それによって、４００℃までの高温で効果的に結晶粒成長を防止することができる。特に、日本の井上は、マグネシウム合金がＲＳＰ方法で製造され、２原子％のＹと１原子％のＺｎとを含み、ＡＢＡＣＡＢタイプの積層欠陥が６期間に形成されていることを高分解能電子顕微鏡（ＨＲＥＭ）を用いて確認している（Scripta Materialia 49 (2003) pp.417-422； Philosophical Magazine Letters vol.82(2002) pp.543-551； Acta Materialia vol. 50 (2002) pp.3845-3857）。
【００１５】
ぎっしり詰っている側の積層オーダーは、通常の積層オーダーと異なるように変化されるので、積層欠陥は形成され、それらは主として組成変形のために形成されるということが知られている。もし、積層欠陥エネルギーが高い場合、したがって、圧延材料として要求される歪硬化は高くない場合、積層欠陥を形成することは困難である。したがって、純粋なアルミニウムまたは銅は、高い積層欠陥エネルギー有するので、室温処理中に供給されるエネルギーは、主として熱に変えられる。したがって、内部変形を蓄積することは困難であり、核形成の駆動力は、再結晶中に減少される。しかしながら、本発明のマグネシウム合金において、ＩＩＩｂ及びＩＩＩａ族元素は、マトリックス要素として作用するマグネシウムと合金化され、それによって、延性を提供するためのその金属間化合物の積層欠陥エネルギーは減少する。さらに、微細な第２の相は、微細な結晶粒を形成するための再加熱処理中に核形成を促進する。金属間化合物粒子は、再結晶化温度以上での結晶粒成長を妨げる。
【００１６】
上の記述に基づいて、本発明は、ＩＩＩａ族が低い積層欠陥エネルギーを有する固溶体を形成するためにマグネシウムと合金化されるとき、ＩＩＩｂ族が効果を高める固溶体を増加するために固溶体に加えられるとき、及び、それに適合性のある金属間化合物を含む、ＩＩｂ族及び他の微細化された要素構造物を形成するために加えられるとき、優れた歪硬化性能、熱処理による再結晶化を用いた粉末度、及び改善された異方性を有する材料を精製することができる、という結論に達した。
【００１７】
以下の詳細な説明に、本発明による鍛造マグネシウム合金の要素及び組成が与えられるであろう。
【００１８】
ＩＩａ族、すなわち、本発明の必須元素は、Ｓｃ、Ｙ、ランタノイド酸化物、及び、アクチノイド酸化物を含む。この点に関して、放射線を放射するアクチノイドを除いては、Ｓｃ、Ｙ、または、ランタノイド酸化物は、単独で使用されても良いし、組み合せて使用しても良い。それらは、Ｍｇ中に固溶されており、従って、延性を増加させるためのｃ／ａ比を減少させ、再結晶化による核形成における推進力を増加するための積層欠陥エネルギーを減少させる。さらに、凝固過程中に高温でＭｇＲＥの形態で存在する粒子は、包晶変態を通じて約５５０℃において、ＨＣＰ構造、すなわち、Ｍｇ３ＲＥまたはＭｇ１７ＲＥ５のようなＤＯ１９格子構造を有する、プリズム形状のプレート粒子を形成する（ＲＥは、ＩＩＩａ族に属する希土類元素の短縮形である。）。それによって、その粒子は、高い増強作用を有し、そのマトリックスに適合的であり、結果として、それらは、破壊発生部位としては作用しない。圧延処理の後、その粒子は、ロッド、球体、または、立方体に圧縮されてもよい。
【００１９】
本発明では、共晶相は、拡散熱処理の後に固溶されないが、押し出し及び圧延処理中に細かく分散され、それによって、熱処理中における結晶成長を防止し、再結晶化による核形成のための部位として作用する。ＩＩＩａ族の量は、０．１％未満であり、その第２の相は、不十分な量で形成される。その量が１．５％を超えると、微細効果が飽和し、結果として、以上であるとき、詳しさ効果が飽和しています、そして従って、延びは減少され、製造コストは増加する。これが、その量が制限される理由である。
【００２０】
ＩＩＩｂ族には、Ｂ、Ａｌ、Ｇａ，Ｉｎ、及び、Ｔｌが含まれる。低融点を有するＧａ、Ｉｎ、及び、Ｔｌは、低融点共晶相を形成し、Ａｌ単独またはＢとＡｌの混合物を採用することが好ましい。ＩＩＩｂ族は、微細な堆積物を形成し、それによって、そのマトリックスの強化に寄与する。Ａｌは、主な合金元素として使用される。Ｂがマグネシウムに対して低い固溶性を有し、Ｂ２Ｙ、Ｂ３Ｙ２、または、Ｂ５Ｙ３のような高融点の化合物を形成するので、微細な結晶粒を形成するために０．０１０％以下の量のＡｌが共に使用される。
【００２１】
本発明において、ＩＩＩｂ族のＡｌは、Ｍｇ中で固溶され、耐食性が増加させ、樹枝状結晶（デンドライト）微細構造の成長を防止し、それによって鋳造微細構造を微細化する。さらに、Ａｌは、凝固処理中にＡｌ２ＲＥ、またはＡｌ３ＲＥのような微細な立方体を形成し、マトリックス微細構造物の延性を増加させるので、高い強度と優れた延性を有する生成物を製造することが可能である。Ａｌの量が１．０％未満の場合、望ましい補強効果を保証することは困難である。その量が４．０％を超えると、不安定なロッド形状またはプレート形状のＡｌ２Ｍｇ３またはＡｌ１２Ｍｇ１７相が結晶粒界で拡大するので、室温における強度は高いけれども、高温における強度及び耐食性は低下する。これが、その量が制限される理由である。
【００２２】
微細な結晶粒を形成し、その金属間化合物を形成することを助けるために、０．３５％以下のＩＩａ族、ＩＶａ族、ＶＩＩａ族、または、ＩＶｂ族が単独または組み合わせて選択的に使用され、１．０％以下のＩＩｂ族は、単独または組み合わせて使用される。
【００２３】
ＩＩａ族、ＩＶａ族、及び、ＶＩＩａ族は、ＩＩＩａ族及びＩＩＩｂ族の補足材料として使用される。そのＩＩａ族は、Ｃａ及びＳｒを使用するために好ましい。Ｂｅ、Ｂａ、及び、Ｒａは有毒ガスを生成するので、それらは、特別な換気装置が採用される場合にのみ使用されることができる。Ｃａ及びＳｒは、本発明の２００ｍｍ以上の直径を有するビレットで鋳造する微細な鋳造構造物を形成し、（Ｍｇ，Ａｌ）２Ｃａのようなディスク形状の粒子を形成するために特に有用であり、それによって、補強効果を改善する。
【００２４】
ＩＶａ族において、Ｔｉ、Ｚｒ、及び、Ｈｆは、非常に頻繁に採用され、放射線の放出のために不可避的な場合に保護装置を用いてＲｆが付加される。そのＩＶｂ族は、鋳造微細構造物を微細化し、Ｓｉ及びＧｅは、融点が高く取り扱いが容易であるために非常に頻繁に採用される。結晶粒の微細な効果は、加えられる各々の元素の量に依存する。すなわち、Ｚｒ（ジルコニウム）、Ｓｉ（ケイ素）、及び、カルシウム（Ｃａ）は、１／５２、１／１９、及び、１／１５ミクロンに相当する微細なミクロンの大きさを有する結晶粒を形成する。
【００２５】
ＶＩＩａ族のＭｎは、安価な合金元素であり、Ａｌ１２Ｍｇ１７及びＡｌ２Ｍｇ３相の形成を防止し、その結晶粒の微細化と耐食性の改善に貢献する、高温において立方晶のＡｌ２Ｙの形成を促進する。ＶＩＩ族のＴｃ及びＲｅは、コストがかかり、それによって不可避的な場合で使用される。
【００２６】
ＩＩａ族、ＩＶａ族、ＶＩＩａ族、及び、ＩＶｂ族の元素は、マグネシウムに対して低い固溶性を有し、それで、もし、それらが過剰に加えられると、鋳造処理の後に冷却速度が遅い場合、分離が起こるか、高い脆性を有する粗い粒子は形成される。したがって、その量は、０．３５％以下に限定される。
【００２７】
ＩＩｂ族には、Ｚｎ、Ｃｄ、及び、Ｈｇが含まれる。Ｈｇは呼吸すると人体に有害であるので、Ｈｇの使用は制限され、付加的な保護装置を併用して使用される。亜鉛（Ｚｎ）またはカドミウム（Ｃｄ）が単独で又は組み合わせて加えられると、積層欠陥構造物は、マグネシウムマトリックス微細構造物内に形成され、歪硬化をもたらし、Ｚｎ及びＣｄは、そのＩＩＩａ族及びＩＩＩｂ族の元素に順調に固溶され、（Ｍｇ、Ｚｎ）５ＲＥ、Ｚｎ６Ｍｇ２ＲＥ、または、（Ｍｇ、Ｚｎ）１７ＲＥ３のような立方晶の粒子の形成を促進する。しかしながら、亜鉛（Ｚｎ）とカドミウム（Ｃｄ）の過度の量は、ガスの固溶度を増加させ、それによって、耐食性または鍍金加工性を減少させ、熱涙（hot tear）や重力分離減少の発生をもたらす。それ故、その量は、１．０％以下に限定され、好ましくは、０．６５％以下に限定される。
【００２８】
以下に、本発明によるマグネシウム合金厚板を用いた鍍金の製造方法が説明するための実施例を用いて詳細に記述されるが、本発明を限定するものとして解釈されてはならない。
【００２９】
（ａ）マグネシウム原材料が溶融され、合金ないしはマスター合金が、大気との接触を防止しながら、ＳＦ６及びＡｒまたはＣＯ２の混合ガス雰囲気中またはＡｒガス雰囲気中で、その溶融マグネシウムに付加される。一般に、マグネシウム合金プレート用の厚板は、モールド鋳造、直接チル鋳造、連続鋳造、または、ストリップ鋳造法を用いて製造される。
【００３０】
この例では、３０ｍｍの厚さ、２５０ｍｍの幅、４００ｍｍの高さを有するキャビティ内を有する金型（モールド）は、約２００℃まで加熱された加熱炉で予熱される。溶融マグネシウム合金は、７１０から７６０℃で金型（モールド）内に注がれ、その後、鋳造生成物から表面欠陥を取り除くために機械にかけられる。
【００３１】
（ｂ）その厚板の厚さに対して、継続時間は、１ｍｉｎ／ｍｍ以上であるので、拡散焼なましは２５０から４００℃で行なわれる。その加熱温度が２５０℃未満、または、継続時間が１ｍｉｎ／ｍｍ未満の場合、その厚板の内側は十分に加熱され、それによって、圧延処理中に表面または端部にクラックが形成される。拡散時間を減らすために、３５０から４００℃でその厚板を加熱することが好ましい。その加熱温度が４５０℃を超える場合、遊離型の低融点共晶相が拡散焼きなまし中に形成されるかもしれない。この段階で、その共晶相は、再溶融され、それによって、その厚板から分離される。したがって、その溶融共晶相は、溶融共融混合物段階は圧延ロールに付着している。その合金元素の量が多いとき、その持続時間と加熱温度は作業性を改善するために増加する。
【００３２】
（ｃ）最初の粗い圧延は、材料の粗い鋳造微細構造物を粉砕するために２０％以下の粉砕比で１回以上行われ、拡散焼きなましが行われ、微細な材料分離が行われる。その継続時間は、その厚板の厚さに対して１ｍｉｎ／ｍｍ以上であるので、圧延処理の完了の後、アニール処理が２００から４５０℃で１回以上行われる。その加熱温度が２００未満、または、その継続時間が１ｍｉｎ／ｍｍ未満である場合、その厚板の内側は、十分に加熱されず、それによって、その圧延処理中に表面または端部にクラックが形成される。最初の粗い圧延において、粉砕比が２０％を超える場合、クラックは、鋳造微細構造物の結晶粒界に形成される。この段階で、圧延ロールの表面温度は、その厚板がそのロールに接触しながら急冷された厚板による微細な表面クラックの形成を防止するために、５０から１５０℃に維持される。圧延ロールの温度が１５０℃未満の場合、圧延材料の一部はその圧延ロールに付着し、それから剥離するが、圧延処理中に層間剥離が起こり、それによって、その厚板の表面は粗くされる。もし、そのプレートが最初の粗い圧延の後に過度に冷却された場合、再加熱することなく圧延処理を再び実施することが可能になる。
【００３３】
（ｄ）そのスラブの鋳造微細構造物が粉砕されると、それぞれ５０％以下の粉砕比（圧縮比）で所望の厚さが得られるまで、第２の圧延処理が繰り返し行われる。この段階で、その粉砕比は、圧延機のモーターの性能、還元過程中のプレートの熱放射状態、あその圧延ロールの塑性変形、及び、そのプレートの平坦度に依存する。継続時間がその第２圧延処理中に１ｍｉｎ／ｍｍ以下で維持されるようにしながら、第２の焼きなまし処理は、何れの場合も２００から４５０℃で繰り返し行われることが好ましい。しかしながら、第２の圧延処理において、圧延された微細構造物は微細になり、クラック抵抗をもたらす。さらに、ある場合には、冷間圧延を実施することも可能である。したがって、焼きなましは、全ての圧延処理で必ずしも必要ではない。
【００３４】
（ｅ）最終の圧延処理が完了された後、そのプレートの厚さ、強度、及び、伸長率に依存して、継続時間が１ｍｉｎ／ｍｍ以上に維持されながら、最終の焼きなましが１８０から３５０℃で行われる。その焼なまし温度が高く、その時間が長い場合、伸長率は増加するが、強度は減少する。特に、その焼なまし温度が３５０℃未満の場合、降伏強度は十分に減少する。
【００３５】
以下に、本発明によるマグネシウム合金ビレットを用いた押し出しの詳細な説明が与えられるであろう。
【００３６】
（ａ）マグネシウム原料が溶融され、ＳＦ６及びＡｒまたはＣＯ２の混合ガス雰囲気、または、Ａｒガス雰囲気で、大気に接触することから防止しながら、合金原料またはマスター合金がその溶融されたマグネシウム原料に加えられる。その後、溶融されたマグネシウム合金は、ビレットを形成するために１８５ｍｍの直径及び６５０ｍｍの長さを有する金型（モールド）に注がれ、それから、表面の欠陥を除去するために処理される。言うまでもなく、モールド鋳造に加えて連続鋳造を実施することが可能である。
【００３７】
（ｂ）鋳造材料からなる粗い鋳造微細構造物を粉砕し、微細な分離を除去するために、そのビレットの直径に対して継続時間が１ｍｉｎ／ｍｍ以上に維持されながら、拡散焼きなましが２５０から４５０℃で実施される。加熱温度が２５０℃未満の場合、または、継続時間が１ｍｉｎ／ｍｍの場合、応力が結晶粒界に集中し、結果として、押し出しの方向に材料を破壊するひび割れが生じる。拡散時間を減少させるために、その材料を３５０から４００℃で加熱することが好ましい。その加熱温度が４５０℃を超える場合、遊離型の低融点共晶相は、その拡散焼きなましの間に再溶融され、それによって、その材料から分離される。その合金元素の量が多い場合、その継続時間と加熱温度は加工性を改善するために増加する。
【００３８】
（ｃ）拡散焼きなましされた材料は、押し出しされるために、２５０から４００℃で加熱炉で再加熱される。押出機は、８５０ＭＰａ以上の押出圧力で最大２０ｍ／ｍｉｎの押出速度を有する。もし、押し出しが５００ＭＰａで行われると、その押出速度は３から４ｍ／ｍｉｎに大幅に減少される。容器の温度は、３００から４５０℃である。その温度が３００℃未満の場合、多くの表面クラックが形成される。その温度が４５０℃を超える場合、押出処理中に高温クラックまたは変形が大幅に形成される。その容器は、およそ３５０℃で加熱され、その押出し比は通常１０から１００である。さらに、本発明において、その材料は押出処理中にコイル形態に巻かれてもよく、それによって往復圧延を行うことができる。
【００３９】
（ｄ）もし、そのビレットが非常に大きいか、または、その鋳造微細構造物が粗い場合、第１の押出は、鋳造微細構造物を粉砕し、第２の相を分散するために行われ、それから、第２の押出が行われる。その第１の押出の後に、継続時間が１ｍｉｎ／ｍｍ以上に維持されながら、２００から４５０℃で焼きなまし処理を行うことが好ましい。しかしながら、その第１の押出中に、その微細構造物は、クラック抵抗をもたらすように微細化され、その再加熱は、その容器の中で実施される。それ故、焼きなましは必ずしも行なわれない。
【００４０】
（ｅ）最終の圧延処理が完了した後、もし、その材料がプレート状に圧延される場合、そのプレートの厚さ、強度、及び、伸長率に依存して継続時間が１ｍｉｎ／ｍｍ以上に維持されながら、最終の焼きなましが１８０から３５０℃で実施される。その焼きなまし温度が高く、その時間が長い場合、伸長率は増加するが、強度は減少する。特に、その焼なまし温度が３５０℃を超える場合、望ましくないことに、降伏強度が大幅に減少する。言うまでもなく、プレートとコイルが焼きなましされる場合、その加熱処理は、炉の代わりに、ガスノズル、または、誘導加熱機を用いた加熱機のような急速加熱装置を用いて、実行されても良い。この段階で、加熱速度が高いので、焼きなまし温度をより高く設定する必要がある。この点に関して、その焼なまし温度は、本発明の範囲と概念から逸脱することなく、上記の範囲から外れるかもしれない。
【００４１】
以下の表１と表２に示されるように、本発明の鍛造マグネシウム合金は、試験結果を得るために圧延される。それらは、１５０ｍｍの幅と１ｍｍの厚さを有するプレート状に圧延された後に試験される。
【００４２】
８０ｍｍの幅、１００ｍｍの長さ、及び、４５ｍｍの深さを有する長方形のモールドが形成され、そのモールドの端部クラックが観察され、それによって、成形試験が達成される。８０ｍｍ×５０ｍｍの領域を有する試料が、ナイロン糸上にハンガーのように掛けられ、ビーカー内の２００ｃｃの２％ＨＣｌ水溶液中に浸された。それによって、その試料から生じるガスは、その水溶液中に溶解する。この段階で、重量減少が測定され、それによって、耐食性の評価が達成された。成形性の評価は、次の通り行う。“○”は、クラック及び局所的な厚さの減少なしに成形が達成されたことを示し、“△”は、クラックが形成されないが、厚み偏差が局所的に生じたことを示し、“×”は、クラックの形成のために成形性が非常に乏しいことを示す。湿式鍍金処理の特性評価において、“○”は、鍍金厚さ及び鍍金された表面の接着性が優れている状態を示す。“△”は、接着性は十分であり、ピンホールが見られず、鍍金厚さが不均一である状態を示す。“×”は、その試料のどこかで、ポンホールが見られるか、鍍金層が剥れている状態を示す。
【００４３】
【表１】
2007538146.tif 000003
【００４４】
【表２】
2007538146.tif 000004
【００４５】
表中の符号は、以下の通りである。
Ｔ：引張強度、Ｙ：降伏点、Ｅｌ：伸長率。
Ｆ：成形性、Ｃ．Ｒ．：腐食減量速度。
Ｐ：鍍金、Ｆａｉｌｅｄ  Ｎｉ：ニッケル鍍金の形成が不可能。
Ｌａｙｅｒ  ｏｆｆ：その表面から鍍金が剥れる。
Ｐｉｎｈｏｌｅ：鍍金層内にミクロピンホールの生成。
Ｉ．Ｓ．：本発明の試料、Ｃ．Ｓ．：比較試料。
（番号１，９，１０，１１において、圧延速度：１．６ｍ／ｍｉｎ、粉砕比：初期の粗い圧延中は１５％、その後、２０から４５％。番号２から８は、圧延速度：１６から２０ｍ／ｍｉｎ、粉砕比：押出の後、３０から６７％。）
【００４６】
耐食性を評価するとき、サンプルが入れられたビーカーの重量は、それによって耐食性の評価を完成させる重量減少の勾配を計算するために１／１０００ｇの許容誤差を有する精密スケールを用いて５分毎に６０分間測定された。より高い勾配は、増加された重量減少を徐々にもたらし、結果として、乏しい耐食性となる。
【００４７】
表１において、一般的な方法によって製造された番号１１のマグネシウム合金は、乏しい成形性を有するので、図３に示されるようにその成形処理中にクラックが形成される。その湿式鍍金処理において、活性化処理が液体中で行われ、それから、シアン化銅鍍金、硫酸銅鍍金、または、ニッケル鍍金のような電気鍍金処理が行われ、その後に、クロム鍍金または貴金属鍍金のような最終的な鍍金が行われる。この段階で、もし、ピンホールが形成されるか、または、鍍金層が表面から剥れる場合、耐食性の信頼性は、大幅に減少する。
【産業上の利用可能性】
【００４８】
上記のように、本発明において、微細な第２の相の金属間化合物は、一般のマグネシウムプレートの乏しい成形性と耐食性を大幅に改善するために分散される。それによって、マグネシウムプレートは、構造材料として優れた特性を有し、その結果、そのマグネシウムプレートを携帯電子機器、自動車、または、飛行機に使用される構造材料に適用することが可能になる。
【図面の簡単な説明】
【００４９】
【図１】本発明による鍛造マグネシウム合金シートを用いて形成された箱のサンプルを示す図である。
【図２】本発明による鍛造マグネシウム合金シートを用いて形成されたカップ状のサンプルを示す図である。
【図３】ＡＺ３１シートを用いて形成された箱のサンプルを示す図である。
【図４】鋳造され、その後、４００℃で５時間拡散焼きなましされた、表１の番号１の材料の微細構造を示し図である。
【図５】本発明による、押し出しされ、焼きなましされた材料の微細構造を示す図である。
【図６】本発明による圧延シートの微細構造を示す図である。
【図１】
2007538146.tif 000005
【図２】
2007538146.tif 000006
【図３】
2007538146.tif 000007
【図４】
2007538146.tif 000008
【図５】
2007538146.tif 000009
【図６】
2007538146.tif 000010
【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
ＩＩＩａ族であるＳｃ、Ｙ、Ｌａ及びそれらの混合物から選択される０．１から１．５原子％の第１必須要素と、
ＩＩＩｂ族であるＡｌ、Ｂ及びそれらの混合物から選択される１．０から４．０原子％の第２必須要素と、
ＩＩｂ族であるＺｎ、Ｃｄ及びそれらの混合物から選択される０．２から１．０原子％の第３必須要素と、を含み、
前記第１、第２及び第３必須要素の総量は、２．０から５．０原子％であり、
ＩＩａ族であるＣａ及びＳｒ、ＩＶａ族であるＴｉ、Ｚｒ及びＨｆ、ＶＩＩａ族であるＭｎ、ＩＶｂ族であるＳｉ及びＧｅ、及び、それらの混合物からなる群から選択される１つを０．３５原子％以下含み、
Ｍｇと不可避不純物とのバランスを含み、
それ故に、細かく凝結された金属間化合物の第２の相を含む、優れた成形性及び鍍金特性を有する鍛造マグネシウム合金。
【請求項２】
前記第３必須要素としてのＺｎまたはＣｄの含有量は、０．２から０．６５原子％である、請求項１に記載の鍛造マグネシウム合金。
【請求項３】
ＩＩＩａ族であるＳｃ、Ｙ、Ｌａ及びそれらの混合物から選択される０．１から１．５原子％の第１必須要素と、ＩＩＩｂ族であるＡｌ、Ｂ及びそれらの混合物から選択される１．０から４．０原子％の第２必須要素と、ＩＩｂ族であるＺｎ、Ｃｄ及びそれらの混合物から選択される０．２から１．０原子％の第３必須要素と、を含み、前記第１、第２及び第３必須要素の総量は、２．０から５．０原子％であり、ＩＩａ族であるＣａ及びＳｒ、ＩＶａ族であるＴｉ、Ｚｒ及びＨｆ、ＶＩＩａ族であるＭｎ、ＩＶｂ族であるＳｉ及びＧｅ、及び、それらの混合物からなる群から選択される１つを０．３５原子％以下含み、Ｍｇと不可避不純物とのバランスを含み、それ故に、細かく凝結された金属間化合物の第２の相を含む、マグネシウム合金連鋳ビレットを用意し、
前記マグネシウム合金連鋳ビレットを２５０から４５０℃で拡散焼きなましに晒し、
前記拡散焼きなましされたマグネシウム合金連鋳ビレットを２５０から４００℃の熱処理炉で再加熱し、前記加熱されたビレットを２００ＭＰａを超える圧力で押出加工し、その後、前記押出加工されたビレットを圧延することを含む、鍛造マグネシウム合金の製造方法。
【国際調査報告】
2007538146.tif 000011
2007538146.tif 000012